(57)【要約】【課題】光輝感が強すぎもせず弱すぎもしない中庸的な光輝感を呈する塗膜を得ることができる光輝性塗料組成物、塗膜形成方法およびこの方法により塗装された塗装物を提供すること。【解決手段】（ａ）シリカフレークまたは酸化アルミニウムフレークからなる薄片状基材の表面全体が実質的に金属被覆層によって被覆されている第１光輝性顔料、および（ｂ）ビヒクルを含有する光輝性塗料組成物、塗膜形成方法およびこの方法により塗装された塗装物。【選択図】なし【特許請求の範囲】
【請求項１】
（ａ）シリカフレークまたは酸化アルミニウムフレークからなる薄片状基材の表面全体が実質的に金属被覆層によって被覆されている第１光輝性顔料、および（ｂ）ビヒクルを含有する光輝性塗料組成物。
【請求項２】
前記第１光輝性顔料それ自体の、顔料質量含有量（ＰＷＣ）は、０．１〜３０％である請求項１記載の光輝性塗料組成物。
【請求項３】
前記シリカフレークまたは前記酸化アルミニウムフレークからなる前記薄片状基材の表面全体が実質的に、金属酸化物によって被覆されている請求項１または２に記載の光輝性塗料組成物。
【請求項４】
前記金属被覆層が、金、銀またはニッケルから選ばれる少なくとも１種以上のものである請求項１から３いずれか１項に記載の光輝性塗料組成物。
【請求項５】
（ｃ）第１光輝性顔料と異なる光輝性顔料からなる第２光輝性顔料、および／または、（ｄ）着色顔料をさらに含有する請求項１から４いずれか１項に記載の光輝性塗料組成物。
【請求項６】
基材に、請求項１から５いずれか１項に記載の光輝性塗料組成物を用いてベースコート層を形成した後、クリヤー塗料を用いてトップコート層を形成する塗膜形成方法。
【請求項７】
請求項６記載の塗膜形成方法により塗装された塗装物。
【発明の詳細な説明】
【技術分野】
【０００１】
本発明は、光輝性塗料組成物、塗膜形成方法およびこの方法により塗装された塗装物に関する。
【背景技術】
【０００２】
自動車車体等の高い意匠性を必要とする分野において使用される光輝性塗料に用いるシルバー色メタリック顔料として、例えば、耐候性、光輝性に優れ、色調を調整できる顔料が挙げられる。この顔料は、アルミニウム（Ａｌ）、クロム（Ｃｒ）、ニッケル（Ｎｉ）、チタン（Ｔｉ）、マグネシウム（Ｍｇ）のいずれか１種または２種以上を０．５〜１０重量％含む銀合金が物理蒸着法により粉粒状顔料基材の表面に被覆されているものである（特許文献１参照）。
【０００３】
しかしながら前記特許文献１は、顔料基材としてガラスフレークまたはマイカ顔料を使用するため、ガラスフレークを使用した場合は、光輝感が強すぎてしまう。一方、マイカ顔料を使用した場合は、光輝感が弱すぎて、中庸的な光輝感を呈する塗膜が得られるとは言えなかった。
【特許文献１】特開平１０−１５８５４０号公報
【発明の開示】
【発明が解決しようとする課題】
【０００４】
従って本発明の目的は、光輝感が強すぎもせず弱すぎもしない中庸的な光輝感を呈する塗膜を得ることができる光輝性塗料組成物、塗膜形成方法およびこの方法により塗装された塗装物を提供することである。
【課題を解決するための手段】
【０００５】
本発明者は上述の課題に鑑み鋭意研究した結果、本発明に至った。
【０００６】
（１）  （ａ）シリカフレークまたは酸化アルミニウムフレークからなる薄片状基材の表面全体が実質的に金属被覆層によって被覆されている第１光輝性顔料、および（ｂ）ビヒクルを含有する光輝性塗料組成物。
【０００７】
（２）  上記第１光輝性顔料それ自体の、顔料質量含有量（ＰＷＣ）は、０．１〜３０％である上記の光輝性塗料組成物。
【０００８】
（３）  上記シリカフレークまたは酸化アルミニウムフレークからなる薄片状基材の表面全体が実質的に金属酸化物によって被覆されている上記の光輝性塗料組成物。
【０００９】
（４）  上記金属被覆層が、金、銀またはニッケルから選ばれる少なくとも１種以上のものである上記の光輝性塗料組成物。
【００１０】
（５）  （ｃ）第１光輝性顔料と異なる光輝性顔料からなる第２光輝性顔料、および／または、（ｄ）着色顔料をさらに含有する上記の光輝性塗料組成物。
【００１１】
（６）  基材に、（１）から（５）いずれか１項に記載の光輝性塗料組成物を用いてベースコート層を形成した後、クリヤー塗料を用いてトップコート層を形成する塗膜形成方法。
【００１２】
（７）  （６）記載の塗膜形成方法により塗装された塗装物。
【発明の効果】
【００１３】
本発明の光輝性塗料組成物は、形成される塗膜の（ａ）シリカフレークまたは酸化アルミニウムフレークからなる薄片状基材の表面全体が実質的に金属被覆層によって被覆されている第１光輝性顔料により光輝感が強すぎもせず弱すぎもしない中庸的な光輝感を呈する光輝性塗膜を得ることができる。
【００１４】
本発明により得られる塗膜は上記意匠を呈するため、自動車、二輪車等の乗物外板、部品、容器外面、コイルコーティング、および家電等の光輝性が要求される分野において好ましく使用される。
【発明を実施するための最良の形態】
【００１５】
以下、本発明の実施形態について説明する。
【００１６】
[（ａ）シリカフレークまたは酸化アルミニウムフレークからなる薄片状基材の表面全体が実質的に金属被覆層によって被覆されている第１光輝性顔料]
本発明の光輝性塗料組成物には、シリカフレークまたは酸化アルミニウムフレークからなる薄片状基材の表面全体が実質的に金属被覆層によって被覆されている第１光輝性顔料を含有することにより目的とする意匠を発現することができる。ここで、表面全体が実質的に金属被覆層によって被覆されているとは、本発明の効果が発揮される限り一部欠失があってもよいことを意味する。
【００１７】
上記第１光輝性顔料は、シリカフレークを薄片状基材として、必要に応じてシリカとは異なる金属酸化物で被覆し、さらにその上に金属被覆層が形成されたものである。ここで必要に応じて被覆する金属酸化物の例としては、酸化鉄（一酸化鉄、三酸化二鉄、ヘマタイト）、二酸化チタン（アナターゼ型、またはルチル型）が好ましい。基材であるシリカフレークに金属酸化物を被覆する方法としては、液相法等の常用の方法により行われる。金属酸化物被覆層の厚みは、５０〜２００ｎｍが好ましく、より好ましくは６０〜１８０ｎｍである。
【００１８】
次いで、薄片状基材であるシリカフレーク、または、上記金属酸化物層で被覆されたシリカフレーク上に金属被覆層を形成する。ここで、金属被覆層に用いる金属の例としては、金、銀、ニッケル、白金、銅、パラジウム、コバルト、チタニウム等およびこれらの合金から選ばれる少なくとも１種以上の金属が挙げられる。これらの中でも金、銀またはニッケルは、特に耐酸性、耐アルカリ性、耐候性、耐水性および耐塩水性に優れた金属被覆層を形成するため好ましい。金属被覆の方法は、化学蒸着（ＣＶＤ）法、電解めっき法、無電解めっき法、物理蒸着（ＰＶＤ）法（スパッタリング法、真空蒸着法、イオンプレーティング法等）、溶射法、メカニカルアロイング法等の方法が採用できる。被覆金属の量は、シリカフレークからなる薄片状基材１００質量部に対して１〜１００質量部であることが好ましく、より好ましくはシリカフレークからなる薄片状基材１００質量部に対して２〜５０質量部である。上記シリカフレークからなる薄片状基材の上に金属被覆層を有する光輝性顔料の平均粒子径は、１〜１００μｍであり、平均厚みは、０．１〜１μｍが好ましい。
【００１９】
また上記酸化アルミニウムフレークからなる薄片状基材の上に金属被覆層を有する第１光輝性顔料は、上記シリカフレークからなる薄片状基材と同様に酸化アルミニウムフレークを薄片状基材として、必要に応じて酸化アルミニウムとは異なる金属酸化物で被覆し、さらにその上に金属被覆層が形成されたものである。金属酸化物および金属被覆は上記シリカフレークからなる薄片状基材と同様の種類、同様の方法により加工することができる。上記酸化アルミニウムフレークからなる薄片状基材の上に金属被覆層を有する光輝性顔料の平均粒子径は、１〜１００μｍであり、平均厚みは、０．１〜１μｍが好ましい。
【００２０】
[（ｃ）第１光輝性顔料と異なる光輝性顔料からなる第２光輝性顔料]
本発明の光輝性塗料組成物は、上記第１光輝性顔料を含有するが、上記第１光輝性顔料以外の第２光輝性顔料として、従来から塗料用として常用されているものを含有することができる。このようなものとして、例えば、アルミニウムフレーク顔料、着色アルミニウムフレーク顔料、干渉マイカ顔料、着色マイカ顔料、金属チタンフレーク、グラファイト、ステンレスフレーク、板状酸化鉄、フタロシアニンフレーク、ホログラム顔料、または金属めっきガラスフレークを挙げることができる。
【００２１】
[（ａ）の配合量]
本発明の光輝性塗料組成物における第１光輝性顔料の好ましい配合量は、顔料質量含有量（ＰＷＣ）で、０．１〜３０％である。０．１％未満では、光輝感が強すぎもせず弱すぎもしない中庸的な光輝感を呈する塗膜を得ることができない恐れがあり、３０％を越えると塗膜外観が低下する恐れがある。より好ましい配合量は、顔料質量含有量（ＰＷＣ）で、１〜１５％である。また、第１光輝性顔料／第２光輝性顔料の質量比は、４０／６０〜９９／１が好ましく、４０／６０未満では、光輝感が強すぎもせず弱すぎもしない中庸的な光輝感を呈する塗膜を得ることができない恐れがあり、９９／１を越えると第２光輝性顔料を併用する効果が得られない恐れがある。より好ましい配合量は、５０／５０〜９０／１０である。
【００２２】
［着色顔料］
本発明の光輝性塗料組成物は、さらに、着色顔料を含有することができる。このようなものとして、従来から塗料用として常用されている有機顔料や無機顔料等を挙げることができる。有機顔料としては、例えば、アゾレーキ系顔料、フタロシアニン系顔料、インジコ系顔料、ベリレン系顔料、キノフタロン系顔料、ジオキサジン系顔料、キナクリドン系顔料、イソインドリノン系顔料、金属錯体顔料等が挙げられ、また、無機顔料としては、例えば、黄色酸化鉄、ベンガラ、二酸化チタン、カーボンブラック等が挙げられる。着色顔料の添加量は、シリカフレークまたは酸化アルミニウムフレークからなる薄片状基材の上に金属被覆層を有する光輝性顔料の効果を妨げない限り、所望の色相を発現するのに合わせて任意に設定できる。また各種体質顔料等を併用することができる。なお、上記着色顔料を用いる場合、顔料全体としての総含有量（ＰＷＣ）は、５０％未満が好ましく、３０％未満がより好ましい。５０％を超えると塗膜外観が低下する。
【００２３】
[（ｂ）ビヒクル]
本発明の光輝性塗料組成物に含まれるビヒクルは、上記の顔料が分散するものであって、塗膜形成用樹脂と必要に応じて架橋剤とから構成される。
【００２４】
上記ビヒクルを構成する塗膜形成用樹脂としては、例えば、（ｂ−１）アクリル樹脂、（ｂ−２）ポリエステル樹脂、（ｂ−３）アルキド樹脂、（ｂ−４）フッ素樹脂、（ｂ−５）エポキシ樹脂、（ｂ−６）ポリウレタン樹脂、（ｂ−７）ポリエーテル樹脂が挙げられ、特に、アクリル樹脂およびポリエステル樹脂が好ましく用いられる。これらは、単独または２種以上を組み合わせて使用することができる。
【００２５】
また、上記塗膜形成用樹脂には、硬化性を有するタイプとラッカータイプとがあるが、通常硬化性を有するタイプのものが使用される。硬化性を有するタイプの場合には、アミノ樹脂や（ブロック）ポリイソシアネート化合物、アミン系、ポリアミド系、多価カルボン酸等の架橋剤と混合して使用に供され、加熱または常温で硬化反応を進行させることができる。また、硬化性を有しないタイプの塗膜形成用樹脂と硬化性を有するタイプと併用することも可能である。
【００２６】
上記（ｂ−１）アクリル樹脂としては、アクリル系モノマーと他のエチレン性不飽和モノマーとの共重合体を挙げることができる。上記共重合に使用し得るアクリル系モノマーとしては、アクリル酸またはメタクリル酸のメチル、エチル、プロピル、ｎ−ブチル、ｉ−ブチル、ｔ−ブチル、２−エチルヘキシル、ラウリル、フェニル、ベンジル、２−ヒドロキシエチル、２−ヒドロキシプロピル等のエステル化物類、アクリル酸またはメタクリル酸２−ヒドロキシエチルのカプロラクトンの開環付加物類、アクリル酸グリシジル、メタクリル酸グリシジル、アクリルアミド、メタクリルアミドおよびＮ−メチロールアクリルアミド、多価アルコールの（メタ）アクリル酸エステル等がある。これらと共重合可能な上記他のエチレン性不飽和モノマーとしては、スチレン、α−メチルスチレン、イタコン酸、マレイン酸、酢酸ビニル等がある。
【００２７】
上記（ｂ−２）ポリエステル樹脂としては、飽和ポリエステル樹脂や不飽和ポリエステル樹脂等が挙げられ、例えば、多塩基酸と多価アルコールを加熱縮合して得られた縮合物が挙げられる。多塩基酸としては、飽和多塩基酸、不飽和多塩基酸が挙げられ、飽和多塩基酸としては、例えば、無水フタル酸、テレフタル酸、コハク酸等が挙げられ、不飽和多塩基酸としては、例えば、マレイン酸、無水マレイン酸、フマル酸等が挙げられる。多価アルコールとしては、例えば、二価アルコール、三価アルコールが挙げられ、二価アルコールとしては、例えば、エチレングリコール、ジエチレングリコール等が挙げられ、三価アルコールとしては、例えば、グリセリン、トリメチロールプロパン等が挙げられる。
【００２８】
上記（ｂ−３）アルキド樹脂としては、上記多塩基酸と多価アルコールにさらに油脂、油脂脂肪酸（大豆油、アマニ油、ヤシ油、ステアリン酸等）、天然樹脂（ロジン、コハク等）等の変性剤を反応させて得られたアルキド樹脂を用いることができる。
【００２９】
上記（ｂ−４）フッ素樹脂としては、フッ化ビニリデン樹脂、四フッ化エチレン樹脂のいずれかまたはこれらの混合体、フルオロオレフィンとヒドロキシ基含有の重合性化合物およびその他の共重合可能なビニル系化合物からなるモノマーを共重合させて得られる各種フッ素系共重合体からなる樹脂を挙げることができる。
【００３０】
上記（ｂ−５）エポキシ樹脂としては、ビスフェノールとエピクロルヒドリンの反応によって得られる樹脂等を挙げることができる。ビスフェノールとしては、例えば、ビスフェノールＡ、Ｆ等が挙げられる。上記ビスフェノール型エポキシ樹脂としては、例えば、エピコート８２８、エピコート１００１、エピコート１００４、エピコート１００７、エピコート１００９（いずれも商品名、シェルケミカル社製）等が挙げられ、またこれらを適当な鎖延長剤を用いて鎖延長したものも用いることができる。
【００３１】
上記（ｂ−６）ポリウレタン樹脂としては、アクリル、ポリエステル、ポリエーテル、ポリカーボネート等の各種ポリオール成分とポリイソシアネート化合物とによって得られるウレタン結合を有する樹脂を挙げることができる。上記ポリイソシアネート化合物としては、２，４−トリレンジイソシアネート（２，４−ＴＤＩ）、２，６−トリレンジイソシアネート（２，６−ＴＤＩ）、およびその混合物（ＴＤＩ）、ジフェニルメタン−４，４’−ジイソシアネート（４，４’−ＭＤＩ）、ジフェニルメタン−２，４’−ジイソシアネート（２，４’−ＭＤＩ）、およびその混合物（ＭＤＩ）、ナフタレン−１，５−ジイソシアネート（ＮＤＩ）、３，３’−ジメチル−４，４’−ビフェニレンジイソシアネート（ＴＯＤＩ）、キシリレンジイソシアネート（ＸＤＩ）、ジシクロへキシルメタン・ジイソシアネート（水素化ＨＤＩ）、イソホロンジイソシアネート（ＩＰＤＩ）、へキサメチレンジイソシアネート（ＨＤＩ）、水素化キシリレンジイソシアネート（ＨＸＤＩ）等を挙げることができる。
【００３２】
上記（ｂ−７）ポリエーテル樹脂としては、エーテル結合を有する重合体または共重合体であり、ポリオキシエチレン系ポリエーテル、ポリオキシプロピレン系ポリエーテル、もしくはポリオキシブチレン系ポリエーテル、またはビスフェノールＡもしくはビスフェノールＦ等の芳香族ポリヒドロキシ化合物から誘導されるポリエーテル等の１分子当たりに少なくとも２個の水酸基を有するポリエーテル樹脂を挙げることができる。また上記ポリエーテル樹脂とコハク酸、アジピン酸、セバシン酸、フタル酸、イソフタル酸、テレフタル酸、トリメリット酸等の多価カルボン酸類、あるいは、これらの酸無水物等の反応性誘導体とを反応させて得られるカルボキシル基含有ポリエーテル樹脂を挙げることができる。
【００３３】
上記ビヒクルが架橋剤を含む場合、塗膜形成用樹脂と架橋剤の割合としては、固形分換算で塗膜形成用樹脂が９０〜５０質量％、架橋剤が１０〜５０質量％であり、好ましくは塗膜形成用樹脂が８５〜６０質量％であり、架橋剤が１５〜４０質量％である。架橋剤が１０質量％未満では（塗膜形成用樹脂が９０質量％を超えると）、塗膜中の架橋が十分でないことがある。一方、架橋剤が５０質量％を超えると（塗膜形成用樹脂が５０質量％未満では）、塗料組成物の貯蔵安定性が低下するとともに硬化速度が大きくなるため、塗膜外観が悪くなることがある。
【００３４】
［上記以外の成分］
本発明の光輝性塗料組成物は、上記成分の他に、脂肪族アミドの潤滑分散体であるポリアミドワックスや酸化ポリエチレンを主体としたコロイド状分散体であるポリエチレンワックス、硬化触媒、紫外線吸収剤、酸化防止剤、レベリング剤、シリコンや有機高分子等の表面調整剤、タレ止め剤、増粘剤、消泡剤、滑剤、架橋性重合体粒子（ミクロゲル）等を適宜添加することができる。これらの添加剤は、通常、上記ビヒクル１００質量部（固形分基準）に対してそれぞれ１５質量部以下の割合で配合することにより、塗料や塗膜の性能を改善することができる。
【００３５】
本発明の光輝性塗料組成物は、構成成分を、通常、溶剤に溶解または分散した態様で提供される。溶剤としては、ビヒクルを溶解または分散するものであればよく、有機溶剤および／または水を使用し得る。有機溶剤としては、塗料分野において通常用いられるものを挙げることができる。例えば、トルエン、キシレン等の炭化水素類、アセトン、メチルエチルケトン等のケトン類、酢酸エチル、酢酸ブチル、セロソルブアセテート、ブチルセロソルブ等のエステル類、アルコール類を例示できる。環境面の観点から有機溶剤の使用が規制されている場合には、水を用いることが好ましい。この場合、適量の親水性有機溶剤を含有させてもよい。
【００３６】
［塗膜形成方法］
本発明の塗膜形成方法は、常用される塗装方法によって形成される塗膜が本発明の光輝性塗料組成物を基材上に塗布して、ベースコート層としての光輝性塗膜を形成した後、この上にトップコート層として少なくとも一層のクリヤー塗料を塗布して、トップコート層を形成するものである。
【００３７】
上記基材としては、限定されるものでなく、鉄、アルミニウム、銅またはこれらの合金等の金属類；ガラス、セメント、コンクリート等の無機材料；ポリエチレン樹脂、ポリプロピレン樹脂、エチレン−酢酸ビニル共重合体樹脂、ポリアミド樹脂、アクリル樹脂、塩化ビニリデン樹脂、ポリカーボネート樹脂、ポリウレタン樹脂、エポキシ樹脂等の樹脂類や各種の繊維強化プラスチック（ＦＲＰ）等のプラスチック材料；木材、繊維材料（紙、布等）等の天然または合成材料等が挙げられる。
【００３８】
本発明の塗膜形成方法においては、上記基材に直接または下地塗膜を介して本発明の光輝性塗料組成物を塗装するが、本発明の塗膜形成方法により塗装された塗装物が自動車車体および部品の場合は、予め上記基材に化成処理、電着塗装等による下塗り塗装、中塗り塗装等を施しておくのが好ましい。上記中塗り塗装は、下地の隠蔽、耐チッピング性の付与および上塗りとの密着性確保のために塗膜を形成するものである。
【００３９】
本発明の塗膜形成方法においては、まず上記基材に上記光輝性塗料組成物をベースコート層として塗装する。上記基材が下塗り、中塗り塗料等により下地塗装をした物である場合には、下地塗膜の上にウェットオンウェット（Ｗ／Ｗ）法、またはウェットオンドライ（Ｗ／Ｄ）法により上記光輝性塗料組成物を塗装することができる。上記Ｗ／Ｗ法とは下地塗装をした後、風乾等により乾燥し、未硬化状態または半硬化状態の下地塗膜に塗装する方法であり、これに対して、上記Ｗ／Ｄ法とは下地塗膜を焼き付けて硬化させた下地塗膜に塗装する方法である。
【００４０】
光輝性塗料組成物を基材上に塗装する方法は特に限定されないが、スプレー法、ロールコーター法等が好ましく、また、複数回塗装することも可能である。上記光輝性塗料組成物を塗装したベースコート層の乾燥膜厚は、１コートにつき５〜５０μｍが好ましく、１０〜３０μｍがより好ましい。
【００４１】
このようにして形成されたベースコート層上にトップコート層として、クリヤー塗膜を少なくとも１層形成する。上記ベースコート層中に光輝性顔料が多い場合に、クリヤー塗料を２層以上塗装すると、表面の光輝感を向上させることができる。
【００４２】
本発明の塗膜形成方法で用いられるクリヤー塗料としては、上塗り用として一般に使用されているものを用いることができ、例えば、アクリル樹脂、ポリエステル樹脂、フッ素樹脂、エポキシ樹脂、ポリウレタン樹脂、ポリエーテル樹脂等およびこれらの変性樹脂から選ばれた少なくとも１種の熱硬化性樹脂と前述の架橋剤とを混合したものを用いることができるが、特公平８−１９３１５号公報に記載されたカルボシキル基含有ポリマーとエポキシ基含有ポリマーとを含有するクリヤー塗料が、耐酸性雨対策およびＷ／Ｗ法でベースコート層との溶解性の差を大きくすると塗装した際にベースコート層における光輝剤の配向を乱さないという観点から好ましく用いられる。また、これらのクリヤー塗料は、必要に応じて、その透明性を損なわない範囲で、着色顔料、体質顔料、改質剤、紫外線吸収剤、レベリング剤、分散剤、消泡剤等の添加剤を配合することが可能である。
【００４３】
本発明の塗膜上へのクリヤー塗料の塗装は、上記ベースコート層、および必要に応じて中塗り塗料から形成された層を同時に硬化させてから行うことができるが、未硬化状態または半硬化状態の上記ベースコート層に対して、先のＷ／Ｗ法を用いることが好ましい。また、クリヤー塗料を複数回塗装する場合には、最終のクリヤー塗料を塗装した後で同時に焼き付ければよく、初期にクリヤー塗料を塗装した段階では完全に硬化させなくてもよい。このようにクリヤー塗料を用いてＷ／Ｗ法により形成したトップコート層は、ベースコート層、および必要に応じて、下地塗膜とともに１２０〜１６０℃で所定時間焼き付けられ、塗膜を得ることができる。なお、トップコート層の乾燥膜厚は１コートにつき１０〜８０μｍが好ましく、２０〜５０μｍがより好ましい。
【実施例】
【００４４】
次に、本発明を実施例および比較例を挙げてさらに具体的に説明するが、本発明はこれらの実施例にのみ限定されるものではない。なお、配合量は特に断りのないかぎり質量部を表す。
【００４５】
＜実施例１〜１１、比較例１〜４＞
［基材の調製］
ダル鋼板（長さ３００ｍｍ、幅１００ｍｍ、厚さ０．８ｍｍ）を燐酸亜鉛処理剤（商品名「サーフダインＳＤ２０００」、日本ペイント社製）を使用して化成処理した後、カチオン電着塗料（商品名「パワートップＵ−５０」、日本ペイント社製）を乾燥膜厚が２５μｍとなるように電着塗装した。次いで、１６０℃で３０分間焼き付けた後、中塗塗料（商品名「オルガＳ−９０シーラーグレー」、日本ペイント社製）を乾燥膜厚が４０μｍとなるようにエアースプレー塗装し、１４０℃で３０分間焼き付けて中塗塗膜を形成し、基材とした。
【００４６】
［光輝性塗料組成物の調製］
アクリル樹脂（スチレン／メチルメタクリレート／エチルメタクリレート／ヒドロキシエチルメタクリレート／メタクリル酸の共重合体、数平均分子量約２００００、水酸基価４５、酸価１５、固形分５０質量％）と、メラミン樹脂（商品名「ユーバン２０ＳＥ」、三井化学社製、固形分６０質量％）とを８０：２０の固形分質量比で配合して得たビヒクルに対しシリカフレークまたは酸化アルミニウムフレークからなる薄片状基材の上に金属被覆層を有する光輝性顔料と必要によりその他の光輝性顔料、着色顔料を表１に示す種類および割合で配合した。次いで、有機溶剤（トルエン／キシレン／酢酸エチル／酢酸ブチルの質量比＝７０／１５／１０／５）とともに攪拌機により塗装適正粘度になるように攪拌混合し、光輝性塗料組成物を調製した。
【００４７】
［光輝性塗膜の形成］
基材の被塗面に、先に得た光輝性塗料組成物を乾燥膜厚が１５μｍになるように塗装した。塗装は静電塗装機（商品名「Ａｕｔｏ  ＲＥＡ」、ＡＢＢインダストリー社製）を用い、霧化圧２．８ｋｇ／ｃｍ２で行った。塗装中のブースの雰囲気は温度２５℃、湿度７５％に保持した。塗装後３分間セッティングし、クリヤー塗料を乾燥膜厚が３５μｍになるように塗装し、室温で１０分間セッティングし、１４０℃の温度で３０分間焼き付けた。得られた塗膜の意匠性を下記評価方法で評価した。結果を表１に示す。使用したクリヤー塗料は、アクリル／メラミン樹脂系クリヤー塗料１（商品名「スーパーラックＯ−１３０クリヤー」、日本ペイント社製）または、カルボキシル基含有ポリマーとエポキシ基含有ポリマーとを含有するクリヤー塗料２（商品名「マックフローＯ−５２０クリヤー」、日本ペイント社製）の２種類である。
【００４８】
［評価方法］
意匠性：光輝感が強すぎもせず弱すぎもしない中庸的な光輝感を目視で評価した。
３・・・中庸的な光輝感があり。
２・・・光輝感がやや強いか、またはやや弱い。
１・・・光輝感が強すぎるか、または弱すぎる。
【００４９】
【表１】
2005126468.tif 000002
【００５０】
表１の結果から明らかのように、本実施例１〜１１は、本発明の光輝性塗料組成物を用いた塗膜形成方法により塗膜を形成したもので、目的の意匠を呈する光輝性塗膜を得ることができた。一方、比較例１〜４は、目的の意匠を発現しない結果となった。